Способ производства изделий из порошков высоколегированных сплавов на основе никеля и титана

1. Способ производства изделий из порошков высоколегированных сплавов на основе никеля и титана, включающий получение порошка, подготовительные операции перед компактированием, компактирование порошка в объемную заготовку, последующее пластическое деформирование объемной заготовки в капсуле-контейнере при температуре, не превышающей температуру рекристаллизации деформируемого сплава, термическую обработку для получения оптимального комплекса механических свойств.
2. Способ по п. 1, отличающийся тем, что частицы получаемого порошка имеют размер от 50 мкм и менее, производятся газоструйным распылением из жидкого расплава готового сплава.
3. Способ по п. 1, отличающийся тем, что подготовительные операции перед компактированием помимо дегазации порошка включают его сепарацию от металлических и неметаллических включений, помещение порошка в капсулу-контейнер из нелегированной стали и герметизацию заполненной порошком капсулы.
4. Способ по п. 1, отличающийся тем, что компактирование порошка в объемную заготовку осуществляют в загерметизированной капсуле-контейнере из нелегированной стали в интервале температур от 500°С до, но не более температуры рекристаллизации компактируемого сплава.
5. Способ по п. 1, отличающийся тем, что в процессе пластического деформирования в качестве теплосохраняющего материала, сохраняющего заданную температуру деформации по всему объему деформируемого изделия и в качестве технологической смазки, используются материал капсулы-контейнера из нелегированной стали и стеклоткань.